СПОСОБ ПОЛУЧЕНИЯ ИЗООЛЕФИНОВЫХ ПОЛИМЕРОВ С ИСПОЛЬЗОВАНИЕМ ТРЕТИЧНОГО ПРОСТОГО ЭФИРА

1. Способ получения изоолефиновых полимеров, причем способ включает следующие стадии:
a) обеспечение реакционной среды, содержащей органический разбавитель, по меньшей мере, один мономер, представляющий собой изоолефин, и инициирующую систему, содержащую
по меньшей мере, одно соединение бора или алюминия и,
по меньшей мере, один третичный простой эфир,
и
b) полимеризация, по меньшей мере, одного мономера в реакционной среде в присутствии данной инициирующей системы с образованием результирующей среды, содержащей изоолефиновый полимер, органический разбавитель и необязательно остаточный мономер(ы).
2. Способ по п. 1, где изоолефин представляет собой изобутен.
3. Способ по п. 1 или 2, где реакционная среда дополнительно содержит мультиолефины, предпочтительно изопрен, бутадиен, 2-метилбутадиен, 2,4-диметилбутадиен, пиперилен, 3-метил-1,3-пентадиен, 2,4-гексадиен, 2-неопентилбутадиен, 2-метил-1,5-гексадиен, 2,5-диметил-2,4-гексадиен, 2-метил-1,4-пентадиен, 4-бутил-1,3-пентадиен, 2,3-диметил-1,3-пентадиен, 2,3-дибутил-1,3-пентадиен, 2-этил-1,3-пентадиен, 2-этил-1,3-бутадиен, 2-метил-1,6-гептадиен, циклопентадиен, метилциклопентадиен, циклогексадиен или 1-винилциклогексадиен или смеси упоминаемых выше веществ.
4. Способ по п. 3, где мультиолефин представляет собой изопрен.
5. Способ по любому из пп. 1-4, где реакционная среда дополнительно содержит мономеры, которые сополимеризуются, по меньшей мере, с одним изоолефином и не являются ни изоолефинами, ни мультиолефинами.
x
y
z
6. Способ по любому из пп. 1-5, где разбавители включают хлоруглеводород(ы), такой(-ие) как метилхлорид, метиленхлорид или этилхлорид; фторуглеводороды, представленные формулой: CHF, где x обозначает целое число от 1 до 40, и y и z обозначают целые числа и равны, по меньшей мере, единице; ненасыщенные фторуглеводороды; углеводороды, предпочтительно алканы.
3
(m)
(3-m)
1
12
7
14
7. Способ по любому из пп. 1-6, где соединения бора или алюминия представляют собой соединения, представленные формулой MX, где M обозначает атом бора или алюминия, и X обозначает атом галогена, предпочтительно трихлорид алюминия, или соединения, представленные формулой MRX, где M обозначает атом бора или алюминия, и X обозначает атом галогена, R обозначает одновалентный углеводородный радикал, выбранный из группы, состоящей из C-C алкильных и C-C алкиларильных радикалов; и m равно единице или двум.
8. Способ по любому из пп. 1-7, где третичные простые эфиры представляют собой метил-трет-бутиловый эфир (MTBE), этил-трет-бутиловый эфир (ETBE), метил-трет-амиловый эфир (MTAE) и фенил-трет-бутиловый эфир (PTBE) или их смеси, при этом предпочтительны метил-трет-бутиловый эфир (MTBE), этил-трет-бутиловый эфир (ETBE), метил-трет-амиловый эфир (MTAE) или их смеси, и еще более предпочтителен метил-трет-бутиловый эфир (MTBE).
9. Бутилкаучук, имеющий молярное отношение структуры 1,4-изопрена к разветвленной от 14,0 до 20,0, предпочтительно от 14,0 до 17,0.
21
13
10. Бутилкаучук, имеющий массовое отношение C к C в бутилкаучуке от 0,9 до 2,0, предпочтительно от 1,2 до 2,0.
13
21
11. Бутилкаучук по п. 9 или 10 или пп. 9 и 10, имеющий сумму C и C в бутилкаучуке менее 800 ч./млн, предпочтительно от 50 до 800 ч./млн и еще более предпочтительно от 200 до 700 ч./млн
12. Бутилкаучук по любому из пп. 9-11, имеющий полидисперсность от 1,5 до 4,5, определяемую из соотношения средневесовой молекулярной массы к среднечисловой молекулярной массе, как измерено методом гель-проникающей хроматографии.
13. Смеси, содержащие бутилкаучук по любому из пп. 9-12 и, по меньшей мере, один вторичный каучук.
14. Отвержденные или не отвержденные каучуковые изделия, содержащие бутилкаучук по любому из пп. 9-12 или смесь по 13.